(57)【要約】      （修正有）【課題】耐食性・耐候性に富み、成形加工が容易な陽極酸化皮膜を有する複合シートの提供。【解決手段】一方の表面に陽極酸化被膜を形成したアルミ箔と、その保護部材とから成る複合シート。陽極酸化被膜には、抗菌性を与えるため、金、銀、鉄、銅、タングステン、錫、コバルト、チタン及び／又はゲルマニウムその他の金属を含浸させる。該複合シートは、柔軟なものと剛性を有するものがあり、様々な製品の表面又は内面に貼り付けたり、単独で成型したりして、様々な家庭用品、事務用品、建設資材、医業用品その他の製品を製作するため利用される。【選択図】図１
2008207346.tif 000002
【特許請求の範囲】
【請求項１】
少なくとも一方の表面に陽極酸化被膜（12a）を形成したアルミ箔(12)と、そのアルミ箔（12）の他の一方の表面に貼着された粘着シート（14）と、から成る複合シート（10）。
【請求項２】
少なくとも一方の表面に陽極酸化被膜（22a）を形成したアルミ箔(22)と、そのアルミ箔（22）の他の一方の表面に貼着された両面接着シート（24）と、その離型紙（26）とから成る複合シート（20）。
【請求項３】
少なくとも一方の表面に陽極酸化被膜（32a）を形成したアルミ箔(32)と、そのアルミ箔（32）の他の一方の表面に積層された合成樹脂シート（34）とから成る複合シート（30）。
【請求項４】
それぞれ一方の表面に陽極酸化被膜（42a）を形成した2枚のアルミ箔(42、43)と、それらのアルミ箔（42、43）の他の一方の表面同士を接着する両面接着シート（44）とから成る複合シート（40）。
【請求項５】
それぞれ一方の表面に陽極酸化被膜（52a、53a）を形成した2枚のアルミ箔(52、53)と、それらのアルミ箔（52、53）の他の一方の表面同士を接着する接着剤層（54）とから成る複合シート（50）。
【請求項６】
一方の表面に陽極酸化被膜（62a）を形成したアルミ箔（62）と、その裏面に設けられた接着剤層（64）と、離型紙（66）とから成る複合シート（60）。
【請求項７】
一方の表面に陽極酸化被膜（72a）を形成したアルミ箔（72）と、その裏面に設けられた接着剤層（74）とから成る複合シート（70）。
【請求項８】
一方の表面に陽極酸化被膜（82a）を形成したアルミ箔（82）と、その陽極酸化被膜（82a）の上に積層される多数のスリット（84a）を有する粘着剤層（84）と、粘着剤層（84）に上に積層される離型紙（86）と、アルミ箔（82）の他の一方の表面に貼着された保護シート（88）とから成る複合シート（80）。
【請求項９】
アルミ箔（12、22、32，33、42、43、52、53、62、72、82）の陽極酸化皮膜（12a、22a、32a、33a、42a、43a、52a、53a、62a、72a、82a）が、金、銀、鉄、銅、タングステン、錫、コバルト、チタン及びゲルマニウムからなる群の中から選ばれた少なくとも一種の金属を含む請求項1ないし8の何れか一に記載の複合シート（10、20、30、40、50、60、70、80）。
【請求項１０】
柔軟性を有する請求項1ないし8の何れか一に記載の複合シート（10、20、30、40、50、60、70、80）。
【請求項１１】
剛性を有する請求項1ないし8の何れか一に記載の複合シート（10、20、30、40、50、60、70）。
【発明の詳細な説明】
【技術分野】
【０００１】
本発明は、複合シート、特に陽極酸化皮膜を有するアルミ箔を含む複合シートに関する。
【背景技術】
【０００２】
金属箔に粘着シート又は両面接着シートを貼着してなる複合シートは、導電性シート、電磁は遮蔽シートなどに用いられているが、陽極酸化皮膜を有するアルミ箔に粘着シート又は両面接着シートを貼着して成る複合シート、及び、陽極酸化皮膜を有するアルミ箔を貼り合せてなる複合シートは知られていない。
【０００３】
このような陽極酸化皮膜を有する複合シートは、耐食性、耐候性に富み、成形加工が容易であり、特に、陽極酸化被覆中に、銀、銅などの抗菌作用を奏する金属を含侵したものは、様々な家庭用品、家電製品、日用雑貨その他の抗菌性製品の製造に広く利用できるものである。
又、ゲルマニウムは状態によっては、半導体となるが、人体に対して様々な活性を示すので、その性質を利用して、様々な製品に利用することができる。
上記以外の金属，例えば、金、錫、鉄、コバルト、チタン等を含浸したものもその色彩、風合い、成形の容易性、耐候性、耐食性等の性質を利用し、例えば建築物の内装材、外装材その他様々な用途に用いることができる。
【発明の開示】
【発明が解決しようとする課題】
【０００４】
本発明が解決しようとする課題は、上記の如く各種製品の材料として使用できる、陽極酸化皮膜を有する複合シートを提供するである。
尚本明細書で，「シート」と言うときは、柔軟で幅広い、所謂シート形状のもののみでなく、テープ状、帯状、フィルム状のもの、シール形状のもの、剛性を有する板状などのもの、パンチングシートなどを総て包含するものとする。
「複合シート」とは、少なくとも一方の表面に陽極酸化被膜を形成したアルミ箔と、接着剤層及び／又はその接着剤のシート状担体から成る「シート」を言うものとする。
【課題を解決するための手段】
【０００５】
本発明の第一実施例において、複合シートは、少なくとも一方の表面に陽極酸化被膜を形成したアルミ箔と、そのアルミ箔の他の一方の表面に貼着された粘着シートとから成る。
【０００６】
本発明の第二実施例において、複合シートは、少なくとも一方の表面に陽極酸化被膜を形成したアルミ箔と、そのアルミ箔の他の一方の表面に貼着された両面接着シートと、その離型紙とから成る。
【０００７】
本発明の第三実施例において、複合シートは、少なくとも一方の表面に陽極酸化被膜を形成したアルミ箔と、そのアルミ箔の他の一方の表面に積層された合成樹脂シートとから成る。
【０００８】
本発明の第四実施例において、複合シートは、それぞれ少なくとも一方の表面に陽極酸化被膜を形成したアルミ箔を両面接着シートで接着して成る。
【０００９】
本発明の第五実施例において、複合シートは、それぞれ少なくとも一方の表面に陽極酸化被膜を形成したアルミ箔を接着剤で接着して成る。
【００１０】
本発明の第六実施例において、複合シートは、一方の表面に陽極酸化被膜を形成したアルミ箔と、その裏面に設けられた接着剤層と、離型紙とから成る。
【００１１】
本発明の第七実施例において、複合シートは、一方の表面に陽極酸化被膜を形成したアルミ箔と、その裏面に設けられた接着剤層とから成る。
【００１２】
本発明の第八実施例において、複合シートは、一方の表面に陽極酸化被膜を形成したアルミ箔と、その陽極酸化被膜の上に積層される多数のスリットを有する粘着剤層と、粘着剤層に上に積層される離型紙と、アルミ箔の他の一方の表面に貼着された保護シートとから成る。
【００１３】
上記何れの実施例においても、アルミ箔の陽極酸化皮膜中に金、銀、鉄、銅、タングステン、錫、コバルト、チタン、ゲルマニウム及び／又は他の金属を含浸させておくことが望ましい。
【発明の効果】
【００１４】
本発明に係る複合シートは、特に抗菌性を必要とする各種製品の表面に貼着して使用することができる。
又、本発明に係る複合シートは、それ単独で成形し、硬化させ、各種製品を製造するため使用することができる。
このため、本発明を実施すれば多大の利益がある。
【発明を実施するための最良の形態】
【００１５】
図1、図2、図3、図4、図5、図6、図7及び図8は、それぞれ本発明の第一、第二、第三、第四、第五、第六、第七及び第八実施例の構成を示す一部拡大部分断面図である。
以下、第一実施例から順次説明する。
【００１６】
図1において、10は複合シートであり、本実施例においては一方の表面に陽極酸化皮膜12aを形成したアルミ箔12と、そのアルミ箔12の他の一方の陽極酸化皮膜が形成されていない面に貼着された粘着シート14とから成る。
【００１７】
アルミ箔としては、特に限定はされないが、純アルミ若しくはアルミ合金製の箔で、厚みが5〜20μ程度、望ましくは、8〜12μ程度のものを使用することが推奨される。市販のアルミホイルは、通常厚み10μであるので好適に用いることができる。
この場合、陽極酸化皮膜の厚みは、2〜5μ程度、望ましくは、3〜4μとすることが望ましい。
【００１８】
尚、剛性が求められる複合シートにおいては、アルミ箔のアルミは制限されないが、アルミは高価であるから、20ミクロン以下とし、必要な剛性は、粘着シート14として、不織布に熱硬化性樹脂を含浸させて成るボードを用いるようにすることが推奨される。
【００１９】
粘着シート14は、繊維からなる織布又は不織布、又は、それらに合成樹脂を含浸して成るシートを担体12aとし、これの一表面に例えばポリオレフィン系樹脂や天然ゴム系粘着剤などから成る感圧接着剤12ｂを塗布したものを用いることができる。
【００２０】
粘着シート12の担体12aとしては、各種動植物繊維、合成樹脂繊維、カーボン繊維、ガラス繊維などの無機質繊維などから成る織布又は不織布が用いられる。
又、複合シートの用途によっては、感圧接着剤に代えて、熱可塑性若しくは熱硬化性接着剤を用いることがある。
【００２１】
又、別異の実施例においては、粘着シート14として、熱可塑性樹脂フィルム、熱硬化性樹脂フィルム又は光硬化性樹脂フィルムなどをアルミ箔12の一面に積層して使用する。
【００２２】
この複合シート10を製造する際には、陽極酸化処理をしていないアルミ箔と粘着シートを貼り合せた後、陽極酸化処理を行なってもよく、又、片面又は両面に陽極酸化処理を施したアルミ箔12を、粘着シート14に貼着するようにしても良い。
【００２３】
而して、このときの処理条件は以下のようにすることが推奨される。
浴液組成
硫      酸        15〜40 gr／リットル
アクリル酸        15〜 2 gr／リットル
酒  石  酸       1.0〜 2 gr／リットル
マ ロ ン酸       1.0〜 2 gr／リットル
浴液温度          15〜32 ℃
電流密度          0.5〜1.5 A／dm2
【００２４】
更に、上記による陽極酸化処理を行なった後、以下の条件で、銀、鉄、銅、錫、チタン、タングステン、コバルト及び／又は有機ゲルマニウムを含浸させる。
1． 浴液
1‐1  銀含浸の場合  
硫酸銀又は硝酸銀           6〜12 gr／リットル
ほう酸                    10〜15 gr／リットル
硫酸ニッケル              10〜12 gr／リットル
1−2  鉄含浸の場合
硫酸鉄又は硝酸鉄           6〜12 gr／リットル
ほう酸                    10〜15 gr／リットル
硫酸ニッケル              10〜12 gr／リットル
1‐3  銅含浸の場合
硫酸銅又は硝酸銅          10〜15 gr／リットル
ほう酸                    10〜15 gr／リットル
硫酸ニッケル              10〜12 gr／リットル
1‐4  タングステン含浸の場合
硫酸タングステン又は硝酸タングステン  10〜15 gr／リットル
ほう酸                    10〜15 gr／リットル
硫酸ニッケル              10〜12 gr／リットル
1‐5  錫含浸の場合
硫酸錫又は硝酸錫          10〜15 gr／リットル
ほう酸                    10〜15 gr／リットル
硫酸ニッケル              10〜12 gr／リットル
1‐6  コバルト含浸の場合
硫酸コバルト又は硝酸コバルト  10〜15 gr／リットル
ほう酸                    10〜15 gr／リットル
硫酸ニッケル              10〜12 gr／リットル
1‐7  チタン含浸の場合
硫酸チタン又は硝酸チタン  10〜15 gr／リットル
ほう酸                    10〜15 gr／リットル
硫酸ニッケル              10〜15 gr／リットル
1‐8  有機ゲルマニウム含浸の場合
水溶性有機ゲルマニウム    13〜18 gr／リットル
硫酸又は硝酸              10〜15 gr／リットル
ほう酸                    10〜15 gr／リットル
硫酸ニッケル               5〜10 gr／リットル
2.  処理条件
浴液温度                  15〜40 ℃
電流密度                  0.5〜3 A／dm2
通電時間                   2〜5 分
直量電圧                  10〜15V
【００２５】
このようにして製造された複合フィルムは、強い抗菌性と耐摩耗性を有し、且つ、用途に応じて所望の柔軟性又は剛性、成形性を有するので、様々な場所で使用することができる。
例えば、医院や病院の、待合室、病室、トイレ等の壁紙や床材、ベッドやイス、ディスクその他の各種什器備品の外装材などとして用いれば、院内感染などの危険を大幅に軽減できる。
【００２６】
又更に、この複合シートは、それ自体で様々な形状に成型加工し得るから，各種のトレイや食器、事務用品、建築資材その他の製造に利用できるものである。
この複合シートで製造した建築資材を鶏舎の構築に使用すれば、鳥インフルエンaザの予防に役立つと考えられる。
【００２７】
図2において、20は複合シートであり、本実施例においては一方の表面に陽極酸化皮膜22aを形成したアルミ箔22と、そのアルミ箔22の他の一方の陽極酸化皮膜が形成されていない面に貼着された用面接着シート24と、剥離紙26とから成る。
【００２８】
この複合シート20は、図1に示した複合シート10の粘着シート14の代わりに、両面接着シート24とその剥離紙26を用いたものである。従って、この製造方法、使用方法は既に明らかであると思量するので、それらの説明は省略する。
【００２９】
図3に示す複合シート30は、アルミ箔32と合成樹脂シート34を貼りあわせ、これに陽極酸化処理を施し、アルミ箔32の表面に陽極酸化被膜32aを形成して成るものである。
即ち、この複合シート30は、少なくとも一方の表面に陽極酸化被膜32aを形成したアルミ箔32と、そのアルミ箔32の他の一方の表面に積層された合成樹脂シート34とから成る。
【００３０】
この合成樹脂シート34の材料は、例えば熱可塑性樹脂でも、熱硬化性樹脂でも良く、又、適宜のフィラーを混合しておくことも推奨される。
張り合わせる方法は、加熱圧着、超音波接着、接着剤による方法など何であっても良い。
又、アルミ箔32には、予めエンボス加工などを施すこともある。
この複合シート30の使用法、用途については、前に説明した複合シート10、20と同様であるから最早説明する必要はないと思量する。
【００３１】
図4に示す複合シート40は、二枚のアルミ箔42及び43を両面接着シート44により貼り合わせ、陽極酸化処理を施し、陽極酸化被膜42a、43aを形成して成るものである。
即ち、この複合シート40は、それぞれ一方の表面に陽極酸化被膜42a、43aを形成した2枚のアルミ箔42、43と、それらのアルミ箔42、43の他の一方の表面同士を接着する両面接着シート44とから成る。
【００３２】
両面接着シート44は、不織布から成る担体44aの両面に接着剤層44b、44cを設けたタイプのものを示してあるが、他の構成のもの、例えば、不織布から成る担体に接着剤を含浸させたものなどであっても良い。
接着剤としては、天然ゴム系、ウレタン系、ポリエチレン系などの樹脂を、複合シート40の用途に応じて適宜に選択することが推奨される。
このアルミ箔42、43の双方又は一方に、予めエンボス加工などを施すこともある。
この複合シート40の使用法、用途については、説明を省略する。
【００３３】
図5に示す複合シート50は、二枚のアルミ箔52及び53を接着剤層54により貼り合わせ、陽極酸化処理を施し、陽極酸化被膜42a、43aを形成して成るものである。
この複合シート50は、それぞれ一方の表面に陽極酸化被膜52a、53aを形成した2枚のアルミ箔52、53と、それらのアルミ箔52、53の他の一方の表面同士を接着する接着剤層54とから成る。
【００３４】
接着剤としては、天然ゴム系、ウレタン系、ポリエチレン系などの樹脂を、複合シート40の用途に応じて適宜に選択することが推奨される。
このアルミ箔52、53の双方又は一方に、予めエンボス加工などを施すこともある。
この複合シート50の使用法、用途についても説明を省略する。
【００３５】
図6に示した複合シート60は、アルミ箔62の一面に、接着剤を塗布して接着剤層64を形成し、離型紙66を貼り合せ、アルミ箔62の表面に陽極酸化処理を施して成るものである。
即ち、この複合シート60は、一方の表面に陽極酸化被膜62aを形成したアルミ箔62と、その裏面に設けられた接着剤層64と、離型紙66とから成る。
この複合シート60の使用法、用途についても説明を省略する。
【００３６】
図7に示した複合シート70は、アルミ箔72の一面に、接着剤を塗布して乾燥させた後、アルミ箔72の表面に陽極酸化処理を施して成るものである。
即ち、この複合シート70は、一方の表面に陽極酸化被膜72aを形成したアルミ箔72と、その裏面に設けられた接着剤層74とから成る。
この複合シート70の使用法、用途についても説明を省略する。
【００３７】
図8に示した複合シート80は、絆創膏などとして使用できる複合シートであり、図中、82はアルミ箔、84は多数のスリット84aを有する粘着剤シート、86は離型紙、88は保護シートである。
この複合シート80を製造するときは、アルミ箔82の一面に、粘着剤を塗布し乾燥させて保護シート88を形成し、陽極酸化処理を施してアルミ箔82の表面に陽極酸化被膜82aを形成し、その陽極酸化被膜82aの上に、多数のスリットを有する粘着剤層84を設け、その上に離型紙86を貼着し、所望の形状に切断する。
【００３８】
この複合シート80は、一方の表面に陽極酸化被膜82aを形成したアルミ箔82と、その陽極酸化被膜82aの上に積層される多数のスリット84aを有する粘着剤層84と、粘着剤層84に上に積層される離型紙86と、アルミ箔82の他の一方の表面に貼着された保護シート88とから成る。
【００３９】
而して、上記の各実施例において、様々な付加加工、例えばアルミ箔の酸化被膜には保護フィルムを被覆したり、適宜に着色加工又はプリント加工を施したり、切断加工、成型加工を施したりすることもある。
【００４０】
又、本発明の構成は叙上の実施例に限定されるものでなく、上記の説明から容易に想到し得る陽極酸化被膜を形成したアルミ箔を含む総てのシート、フィルム、テープ、ボード、プレート、シールなどの総てを包摂するものである。
【図面の簡単な説明】
【００４１】
【図１】図1は、本発明に係る複合シートの第一実施例の構成を示す一部切断拡大断面図である。
【図２】図2は、本発明に係る複合シートの第二実施例の構成を示す一部切断拡大断面図である。
【図３】図3は、本発明に係る複合シートの第三実施例の構成を示す一部切断拡大断面図である。
【図４】図4は、本発明に係る複合シートの第四実施例の構成を示す一部切断拡大断面図である。
【図５】図5は、本発明に係る複合シートの第五実施例の構成を示す一部切断拡大断面図である。
【図６】図6は、本発明に係る複合シートの第六実施例の構成を示す一部切断拡大断面図である。
【図７】図7は、本発明に係る複合シートの第七実施例の構成を示す一部切断拡大断面図である。
【図８】図8は、本発明に係る複合シートの第八実施例の構成を示す一部切断拡大断面図である。
【符号の説明】
【００４２】
10、20、30、40、50、60、70、80：        複合シート
12、22、32、42、52、62、72、82：        アルミ箔
12a、22a、32a、42a、52a、53a、62a、72a、82a：  陽極酸化被膜
14：                        粘着シート
24、44：                    両面接着シート
26、66：                    離型紙
34：                        合成樹脂シート
54、64、74、84：            接着剤層
88：                        保護シート
【図１】
2008207346.tif 000003
【図２】
2008207346.tif 000004
【図３】
2008207346.tif 000005
【図４】
2008207346.tif 000006
【図５】
2008207346.tif 000007
【図６】
2008207346.tif 000008
【図７】
2008207346.tif 000009
【図８】
2008207346.tif 000010